(57)【要約】【目的】免疫細胞を調節する方法を提供し、特には免疫細胞のインビトロ活性化および／または増殖の方法を提供する。【解決手段】a)表面が多突状であり、かつ少なくとも一種の免疫誘導物質が修飾され、内側から外側に向かってコポリマーコア、ポリマー層、磁性体層、およびシリコンベース層を含む磁性粒子を提供すること、b)少なくとも一種の免疫細胞を含む細胞溶液を提供すること、c)磁性粒子と細胞溶液とを接触させて、磁性粒子の表面上の少なくとも一種の免疫誘導物質により細胞溶液中の少なくとも一種の免疫細胞を活性化および／または増殖させることを含む免疫細胞のインビトロ活性化および／または増殖の方法。【選択図】図１
2019110902.tif 000002
【特許請求の範囲】
【請求項１】
a)  表面が多突状であり、かつ少なくとも一種の免疫誘導物質が修飾され、内側から外側に向かってコポリマーコア、ポリマー層、磁性体層、およびシリコンベース層を含む磁性粒子を提供すること、
b)  少なくとも一種の免疫細胞を含む細胞溶液を提供すること、
c)  前記磁性粒子と前記細胞溶液とを接触させて、前記磁性粒子の前記表面上の前記少なくとも一種の免疫誘導物質により前記細胞溶液中の前記少なくとも一種の免疫細胞を活性化および／または増殖させること、
を含む、免疫細胞のインビトロ活性化および／または増殖の方法。
【請求項２】
前記コポリマーコアの表面が複数の不規則な形状の突起物を含む、請求項１に記載の免疫細胞のインビトロ活性化および／または増殖の方法。
【請求項３】
前記複数の突起物の平均高さは１００ｎｍ〜５０００ｎｍである、請求項２に記載の免疫細胞のインビトロ活性化および／または増殖の方法。
【請求項４】
前記磁性粒子の平均直径は１μｍ〜５０μｍである、請求項１に記載の免疫細胞のインビトロ活性化および／または増殖の方法。
【請求項５】
前記免疫細胞がＴ細胞、ＮＫ細胞またはそれらの組み合わせを含む、請求項１に記載の免疫細胞のインビトロ活性化および／または増殖の方法。
【請求項６】
前記免疫細胞が調節性T細胞を含む、請求項５に記載の免疫細胞のインビトロ活性化および／または増殖の方法。
【請求項７】
前記免疫細胞が、αβＴ細胞、γδＴ細胞またはそれらの組み合わせを含む、請求項６に記載の免疫細胞のインビトロ活性化および／または増殖の方法。
【請求項８】
前記少なくとも一種の免疫誘導物質は、抗ＣＤ３抗体、抗ＣＤ２８抗体、抗ＴＣＲγ／δ抗体、抗ＣＤ８３抗体、抗ＣＤ１３７抗体、４−１ＢＢＬ、抗ＣＤ２抗体、抗ＣＤ３３５抗体、またはそれらの組み合わせを含む、請求項１に記載の免疫細胞のインビトロ活性化および／または増殖の方法。
【請求項９】
前記少なくとも一種の免疫誘導物質が前記磁性粒子の前記表面に修飾される方法は、非共有結合、共有結合、アビジン‐ビオチン相互作用、静電吸着、疎水性吸着またはそれらの組み合わせを含む、請求項１に記載の免疫細胞のインビトロ活性化および／または増殖の方法。
【請求項１０】
前記コポリマーコアが、単官能モノマーと二官能モノマーとを共重合して得られるコポリマーを含む、請求項１に記載の免疫細胞のインビトロ活性化および／または増殖の方法。
【請求項１１】
前記単官能モノマーに対する前記二官能モノマーの体積百分率が０．４％〜２％である、請求項１０に記載の免疫細胞のインビトロ活性化および／または増殖の方法。
【請求項１２】
前記コポリマーコアがスチレン／ジビニルベンゼンコポリマー、メチルメタクリレート／トリエチレングリコールジメタクリレートコポリマー、メチルメタクリレート／エチレングリコールジメタクリレートコポリマー、スチレン／トリエチレングリコールジメタクリレートコポリマー、スチレン／エチレングリコールジメタクリレートコポリマーまたはメチルメタクリレート／ジビニルベンゼンコポリマーを含む、請求項１に記載の免疫細胞のインビトロ活性化および／または増殖の方法。
【請求項１３】
前記ポリマー層がカルボキシル基、アミン基またはそれらの組み合わせを含む、請求項１に記載の免疫細胞のインビトロ活性化および／または増殖の方法。
【請求項１４】
前記磁性体層が鉄イオン（Ｆｅ２+）、コバルトイオン（Ｃｏ２+）、ニッケルイオン（Ｎｉ２+）またはそれらの組み合わせを含む、請求項１に記載の免疫細胞のインビトロ活性化および／または増殖の方法。
【請求項１５】
前記シリコンベース層の厚さが少なくとも１ｎｍ〜５０ｎｍである、請求項１に記載の免疫細胞のインビトロ活性化および／または増殖の方法。
【発明の詳細な説明】
【技術分野】
【０００１】
本発明は、免疫細胞を調節する方法に関し、より詳細には免疫細胞のインビトロ活性化および／または増殖の方法に関する。
【背景技術】
【０００２】
癌免疫療法は、モノクローナル抗体薬、免疫チェックポイント阻害剤、細胞性免疫療法、および癌ワクチンを含み、そのうち細胞性免疫療法における著しい進歩が非常に注目を集めている。
【０００３】
免疫細胞を患者の血液から精製分離した後、免疫細胞を如何に効率的かつ安全に活性化および増殖させるかは、その治療効果に影響する重要な技術である。一般に人体では、抗原提示細胞（antigen presenting cells, APC）が免疫細胞を活性化し、免疫反応を引き起こして異物を殺すが、樹状細胞（dendritic cells, DC）が最も重要な抗原提示細胞である。
【０００４】
細胞性免疫療法技術の発展は、人工抗原提示細胞（artificial antigen presenting cells, aAPC）によってインビトロで免疫細胞を活性化および増殖させるという目的をこれまで達成してきた。その中で、ａＡＰＣとして遺伝子操作されたフィーダー細胞（feeder cells）の使用は操作性において不便かつ安全性の問題があり、よって磁性を有しかつ迅速に分離されると同時に免疫誘導物質としての特異的抗体で修飾され得る磁性粒子は市場における主流となっている。
【０００５】
免疫細胞を活性化および増殖するために現在用いられている市販の磁性粒子はほぼ球形であり、表面修飾抗体も大部分が同じであり、主にαβＴ細胞の活性化および増殖に使用されるが、γδＴ細胞に適用できる関連製品は乏しい。さらに、近年、関連研究文献において、磁性粒子そのものの大きさ、弾性、表面抗体の組成および修飾方法がみな免疫細胞の活性化および増殖に影響を及ぼし得ることが指摘されている。
【０００６】
したがって、γδＴ細胞へのさらなる適用のために、免疫細胞を効率的に活性化および増殖させることができる磁性粒子を開発し、表面刺激物質においても更に多元的な選択肢を提供することが早急に必要とされている。
【発明の概要】
【発明が解決しようとする課題】
【０００７】
本発明は、高効率で免疫細胞を活性化および／または増殖することができる免疫細胞のインビトロ活性化および／または増殖の方法を提供する。
【課題を解決するための手段】
【０００８】
本開示による免疫細胞のインビトロ活性化および／または増殖の方法は、以下のステップを含む：ａ）表面が多突状であり、かつ少なくとも一種の免疫誘導物質が修飾され、内側から外側に向かってコポリマーコア、ポリマー層、磁性体層、およびシリコンベース層を含む磁性粒子を提供する。ｂ）少なくとも一種の免疫細胞を含む細胞溶液を提供する。ｃ）磁性粒子と細胞溶液とを接触させて、磁性粒子の表面上の少なくとも一種の免疫誘導物質により細胞溶液中の少なくとも一種の免疫細胞を活性化および／または増殖させる。
【０００９】
本発明の一つの実施形態では、磁性粒子の表面は、複数の不規則な形状の突起物を含む。
【００１０】
本発明の一つの実施形態では、前記複数の突起物の平均高さは１００ｎｍ〜５０００ｎｍである。
【００１１】
本発明の一つの実施形態では、前記磁性粒子の平均直径は１μｍ〜５０μｍである。
【００１２】
本発明の一つの実施形態では、前記免疫細胞はＴ細胞、ＮＫ細胞、またはそれらの組み合わせを含む。
【００１３】
本発明の一つの実施形態では、前記免疫細胞は調節性T細胞を含む。
【００１４】
本発明の一つの実施形態では、前記免疫細胞は、αβＴ細胞、γδＴ細胞、またはそれらの組み合わせを含む。
【００１５】
本発明の一つの実施形態では、前記少なくとも一種の免疫誘導物質は、抗ＣＤ３抗体、抗ＣＤ２８抗体、抗ＴＣＲγ／δ抗体、抗ＣＤ８３抗体、抗ＣＤ１３７抗体、４−１ＢＢＬ、抗ＣＤ２抗体、抗ＣＤ３３５抗体またはそれらの組み合わせを含む。
【００１６】
本発明の一つの実施形態では、前記少なくとも一種の免疫誘導物質が磁性粒子の表面に修飾される方法は、非共有結合（non-covalent binding）、共有結合（covalent binding）、アビジン‐ビオチン相互作用（avidin-biotin interaction）、静電吸着（electrostatic adsorption）、疎水性吸着（hydrophobic adsorption）またはこれらの組み合わせを含む。
【００１７】
本発明の一つの実施形態では、前記コポリマーコアは、単官能モノマーと二官能モノマーとを共重合することによって得られるコポリマーを含む。
【００１８】
本発明の一つの実施形態では、単官能モノマーに対する前記二官能モノマーの体積百分率は、０．４％〜２％である。
【００１９】
本発明の一つの実施形態では、前記コポリマーコアは、スチレン／ジビニルベンゼンコポリマー、メチルメタクリレート／トリエチレングリコールジメタクリレートコポリマー、メチルメタクリレート／エチレングリコールジメタクリレートコポリマー、スチレン／トリエチレングリコールジメタクリレートコポリマー、スチレン／エチレングリコールジメタクリレートコポリマーまたはメチルメタクリレート／ジビニルベンゼンコポリマーを含む。
【００２０】
本発明の一つの実施形態では、前記ポリマー層は、カルボキシル基、アミン基、またはそれらの組み合わせを含む。
【００２１】
本発明の一つの実施形態では、前記磁性体層は、鉄イオン（Ｆｅ２+）、コバルトイオン（Ｃｏ２+）、ニッケルイオン（Ｎｉ２+）、またはそれらの組み合わせを含む。
【００２２】
本発明の一つの実施形態では、前記シリコンベース層の厚さが少なくとも１ｎｍ〜５０ｎｍである。
【発明の効果】
【００２３】
上記に基づき、従来の球状磁性粒子と比較して、本発明の実施形態によって提供される磁性粒子は、多突起物の表面を有し、外表形の大部分が不規則な形状である免疫細胞に直面するとき、さらには神経細胞に近似する不規則な突起物を有する樹状細胞に直面するときでも、バイオニクスの概念のもとでは、磁性粒子と免疫細胞の接触表面積を増加させることができ、磁性粒子の免疫細胞活性化および／または免疫細胞数の増殖の効果を向上させることができる。
【００２４】
さらに、本発明の別の実施形態では、特定の種類の免疫誘導物質を磁性粒子の表面に設計修飾して、磁性粒子をγδＴ細胞の活性化および増殖に適用できるようにすることにより、現在γδT細胞に応用できる関連製品が乏しいという問題を克服することができる。その結果、免疫細胞を癌免疫療法などへ応用する技術の研究開発を促進する。
【００２５】
本発明の上記特徴と優れた点を更に明確に理解できるよう、以下において実施形態を例示するとともに、図面と併せて以下のように詳細に説明する。
【図面の簡単な説明】
【００２６】
【図１】図１は、本発明の実施形態による、免疫細胞をインビトロ活性化および／または増殖するための方法のフローチャートである。
【図２】図２は、本発明の実施形態による、免疫細胞をインビトロ活性化および／または増殖するための方法の磁性粒子の概略図である。
【図３】図３Ａから図３Ｃは、本発明の実験例１における、それぞれ平均直径２．５μｍ、４．５μｍ、８．５μｍの多突状磁性粒子の電子顕微鏡写真である。
【図４】図４は、本発明の実験例１の多突状磁性粒子のヒステリシス曲線である。
【図５】図５Ａから５Ｄは、市販の磁性粒子（図５Ａ）、平均直径２．５μｍ（図５Ｂ）、４．５μｍ（図５Ｃ）、および８．５μｍ（図５Ｄ）の多突状磁性粒子を用いてＴ細胞の活性化および／または増殖した際の異なる培養日数の細胞数をそれぞれ示し、この過程では培養の五日目で磁性粒子を除去した。このうち、横軸は時間（日数）を表し、左側の縦軸は細胞数を表し、右側の縦軸は細胞の増殖倍率を表す。また、各棒グラフにおいて、生細胞数および死細胞数を斜線および空白で表している。また、０日目の初動細胞数を対照基準とし、残りの日ごとの生細胞数をそれぞれ０日目の初動細胞数で除して日ごとの生細胞数の平均増殖率を求め、日ごとの生細胞数の平均増殖率を点線で結び、０〜１２日目の培養過程の生細胞数の増殖傾向を示す。
【図６】図６Ａから図６Ｄは、市販の磁性粒子（図６Ａ）、表面に抗体が修飾されており抗ＣＤ３抗体と抗ＣＤ２８抗体の比率がそれぞれ１：２（図６Ｂ）、１：６（図６Ｃ）及び１：１０（図６Ｄ）の多突状磁性粒子を用いてＴ細胞活性化および／または増殖した際の異なる培養日数の細胞数をそれぞれ示し、この過程では培養の五日目で磁性粒子を除去した。このうち、横軸は時間（日数）を表し、左側の縦軸は細胞数を表し、右側の縦軸は細胞の大きさ（μｍ）を表す。また、各棒グラフにおいて、生細胞数および死細胞数を斜線および空白で表している。また、０日目の初動細胞数を対照基準とし、残りの日ごとの生細胞数をそれぞれ０日目の初動細胞数で除して日ごとの生細胞数の平均増殖率を求め、日ごとの生細胞数の平均増殖率を点線で結び、０〜１２日目の培養過程の生細胞数の増殖傾向を示す。さらに、０日目から１２日目までの培養過程における平均細胞サイズ（μｍ）の増加および減少を実線で示す。
【図７】図７Ａから７Ｃはそれぞれフローサイトメーターを用いたＴ細胞の分析結果を示す図であり、比較群１、比較群２及び実験群は順に市販商品TransActTM T Cell reagent、Dynabeads(R) Human T-Activator CD3/CD28、及び表面に抗体を修飾しかつ抗ＣＤ３抗体と抗ＣＤ２８抗体の割合が１：６である前述の多突状磁性粒子を用いてＴ細胞活性化および／または増殖させた後のＴ細胞であり、処理を経ていない０日目の初動細胞を対照群とした。そのうち、横軸は各グループ別を表し、左側の縦軸は全ての細胞における各種細胞が占める割合（％）を表し、ＤＮはダブルネガティブ（double negative）細胞を表し、Naiveは初動Ｔ細胞を表し、ＴＣＭはセントラルメモリーT細胞（central memory T cells）を表し、ＴＥＭはエフェクターメモリーT細胞（effector memory T cells, TEM）を表し、ＴＥＭＲＡはＣＤ４５ＲＡ＋エフェクターメモリーT細胞（T effector memory re‐expressing CD45RA (TEMRA) ）を表す。
【発明を実施するための形態】
【００２７】
図１は、本発明の実施形態による、免疫細胞をインビトロ活性化および／または増殖するための方法のフローチャートである。図２は、本発明の実施形態による、免疫細胞をインビトロ活性化および／または増殖するための方法のための磁性粒子の概略図である。図１及び図２を併せて参照すると、まず、ステップＳ１０を行い、磁性粒子１００を提供し、磁性粒子１００の表面は多突状でありかつ少なくとも一種の免疫誘導物質１０２ａ、１０２ｂが修飾され、そのうち磁性粒子１００は内側から外側に向かって、コポリマーコア１１０、ポリマー層１２０、磁性体層１３０およびシリコンベース層１４０を含む。実施形態の一つでは、磁性粒子１００は、平均直径Ｄを有し、すなわち磁性粒子１００の最短直径（例えばＤ１）と最長直径（例えばＤ２）の平均値は、１μｍから５０μｍの範囲であり得る。実施形態の一つでは、磁性粒子１００は、２μｍから４０μｍの平均直径を有することができる。別の実施形態では、磁性粒子１００は、３μｍから３０μｍの平均直径を有することができる。さらに別の実施形態では、磁性粒子１００は４μｍから２０μｍの平均直径を有することができる。さらに別の実施形態では、磁性粒子１００は、２μｍから１０μｍの平均直径を有することができる。
【００２８】
前記多突状コポリマーコア１１０は球形であり、その表面に複数の突起物１１２を有する。突起物１１２の平均高さｈ、すなわち各突起物１１２の頂部から各突起物１１２の両底部までを繋いだ線の垂直距離（例えば、高さｈ１、ｈ２、ｈ３）の平均値は、１００ｎｍから５０００ｎｍの範囲、例えば、１００ｎｍ〜５００ｎｍ、５００ｎｍ〜１０００ｎｍ、１０００ｎｍ〜１５００ｎｍ、１５００ｎｍ〜２０００ｎｍ、２０００ｎｍ〜２５００ｎｍ、２５００ｎｍ〜３０００ｎｍ、３０００ｎｍ〜３５００ｎｍ、３５００ｎｍ〜４０００ｎｍ、４０００ｎｍ〜４５００ｎｍまたは４５００ｎｍ〜５０００ｎｍであり得る。実施形態の一つでは、突起物１１２の平均高さｈは、３００ｎｍ〜４０００ｎｍであり得る。別の実施形態では、突起物１１２の平均高さｈは、５００ｎｍから３０００ｎｍであり得る。さらに別の実施形態では、突起物１１２の平均高さｈは８００ｎｍから２０００ｎｍであり得る。さらに別の実施形態では、突起物１１２の平均高さｈは１０００ｎｍから１８００ｎｍの範囲であり得る。実施形態の一つでは、突起物１１２は表面上に均一にまたは不均一に広がっていてもよく、全体として突起物１１２は実質的に不規則な突起物である。例えば、突起物１１２は、乳頭状または球状を含み得るが、これらに限定されない。
【００２９】
実施形態のひとつでは、上記多突状コポリマーコア１１０を形成する方法は、分散重合法、懸濁重合法、または乳化重合法を含み得るが、これらに限定されず、すなわち、前記重合法により少なくとも２種類のモノマーをコポリマーに重合する。実施形態の一つでは、少なくとも２つのモノマーは脂溶性モノマーでもよく、例えば、単官能モノマー、二官能モノマー、またはこれらの組み合わせを含んでもよい。実施形態の一つでは、それが単官能モノマーと二官能モノマーとの組み合わせである場合、単官能モノマーに対する二官能モノマーの体積百分率は０．４％〜２％、例えば０．５％〜１．８％または０．６％〜１．５％であり得る。
【００３０】
さらに、単官能モノマーは、スチレン、メチルメタクリレート、塩化ビニルまたはその他の単官能モノマーのようなモノビニルモノマーでもよい。二官能性モノマーは、ジビニルベンゼン、エチレングリコールジメタクリレート、トリエチレングリコールジメタクリレートなどのジビニルモノマー、または他の二官能性モノマーでもよい。実施形態の一つでは、コポリマーはスチレン／ジビニルベンゼンコポリマー、メチルメタクリレート／トリエチレングリコールジメタクリレートコポリマー、メチルメタクリレート／エチレングリコールジメタクリレートコポリマー、スチレン／トリエチレングリコールジメタクリレートコポリマー、スチレン／エチレングリコールジメタクリレートコポリマーまたはメチルメタクリレート／ジビニルベンゼンコポリマーを含み得るが、これらに限定されない。
【００３１】
実施形態の一つでは、前記ポリマー層１２０は多突状コポリマーコア１１０を覆い、かつポリマー層１２０は少なくとも１つの官能基を含んでもよい。そのうち、ポリマー層１２０の材料は多突状コポリマーコア１１０とは異なり、かつ官能基は電荷を帯びてもよく、多突状コポリマーコア１１０の表面が帯電し、それによりその後の磁性体層１３０の磁性体前駆物質の吸着を促進する。実施形態の一つでは、前記官能基は、負に帯電したものを含み得るが、これらに限定されない。また、官能基は、カルボキシル基、アミン基またはそれらの組み合わせであり得るが、これらに限定されない。特に、図２ではポリマー層１２０と多突状コポリマーコア１１０は区別可能な膜層として描かれているが、ポリマー層１２０と多突状コポリマーコア１１０の間には実質的に明確な境界は存在しない。なお、本発明では、多突状コポリマーコアの表面に官能基を有する膜層をまとめてポリマー層と称しているが、実際にはポリマー層１２０は、具体的に膜層を形成するものではなく、官能基で修飾（modification）された多突状コポリマーコアの表面であってもよい。
【００３２】
前記磁性体層１３０はポリマー層１２０を覆ってもよい。実施形態の一つでは、ポリマー層１２０に覆われた多突状コポリマーコア１１０は、磁性体前駆物質を吸着して、ポリマー層１２０上に磁性体層１３０を形成してもよい。実施形態の一つでは、磁性体前駆物質は、鉄イオン（Ｆｅ２+）、コバルトイオン（Ｃｏ２+）、ニッケルイオン（Ｎｉ２+）、またはそれらの組み合わせを含み得るが、これらに限定されない。具体的には、磁性体前駆物質は、塩化第一鉄、塩化コバルト、塩化ニッケルなどの上記金属イオンの塩であってもよい。実施形態の一つでは、磁性体層１３０の表面は小さな突起物を有してもよく、すなわち粗い表面を有してもよい。さらに、磁性体層１３０は、常磁性体、超常磁性体、強磁性体、フェライト磁性体、またはそれらの組み合わせを含み得るが、それらに限定されない。実施形態の一つでは、磁性体層１３０は強磁性体でもよい。また、実施形態の一つでは、磁性体層１３０は実質的に均一な厚さを有し、コポリマーコア１１０を全面的に覆ってもよい。例えば、磁性体層１３０の厚さは、２０ｎｍ〜２００ｎｍ、例えば、４０ｎｍ〜１００ｎｍであり得る。
【００３３】
前記シリコンベース層１４０は磁性体層１３０を覆っていてもよい。実施形態の一つでは、シリコンベース層１４０の材料は、シロキサン、シリコンガラス、酸化ケイ素、ケイ酸塩、またはそれらの組み合わせを含み得るが、これらに限定されない。具体的には、シリコンベース層１４０は、テトラメトキシシラン（tetramethoxysilane, TMOS）、テトラエトキシシラン（tetraethoxysilane, TEOS）、３-アミノプロピルトリエトキシシラン（3-Aminopropyltriethoxysilane, APTES）、３-グリシドキシプロピルトリメトキシシラン（3-Glycidoxypropyltrimethoxysilane, GOPTS）などの材料を含んでもよい。さらに、実施形態の一つでは、シリコンベース層１４０の厚さは、１ｎｍから５０ｎｍとすることができ、５ｎｍから４０ｎｍ、１０ｎｍから３５ｎｍ、１５ｎｍから３０ｎｍ、または１０ｎｍから２０ｎｍでもよい。
【００３４】
実施形態の一つでは、多突状コポリマーコア１１０上に順次形成されたポリマー層１２０、磁性体層１３０、およびシリコンベース層１４０は実質的に多突状コポリマーコア１１０の形態を変化させないので、形成された磁性粒子１００は依然として多突状の外表を有する。これにより、磁性粒子１００と免疫細胞との表面積を大幅に増大させることができ、磁性粒子１００の最密充填が容易になる。
【００３５】
実施形態の一つでは、免疫誘導物質１０２ａ、１０２ｂは、免疫応答を誘発することができる任意の物質でもよく、特定の種類のペプチド、タンパク質またはフラグメントを含み得るが、これらに限定されない。実施形態の一つでは、増殖および／または活性化する免疫細胞の種類に対して、特定の種類の抗体を免疫誘導物質１０２ａ、１０２ｂとして選択することができる。例えば、免疫誘導物質１０２ａ、１０２ｂは、抗ＣＤ３抗体（anti-CD3）、抗ＣＤ２８抗体（anti-CD28）、抗ＴＣＲγ／δ抗体（anti-TCR γ/δ）、抗ＣＤ８抗体（anti-CD8）、抗ＣＤ１３７抗体（anti-CD137）、４−１ＢＢＬ（４−１ＢＢリガンド（Ligand）、またはＣＤ１３７リガンド）、抗ＣＤ２抗体（anti-CD2）、抗ＣＤ３３５抗体（anti-CD335）またはこれらの組み合わせを含んでもよい。実施形態の一つでは、Ｔ細胞を活性化するために、免疫誘導物質１０２ａ、１０２ｂの選択として、抗ＣＤ３抗体および抗ＣＤ２８抗体などの少なくとも二種の異なる抗体を含んでもよいが、これに限定されない。特に注意すべきこととして、図２には２つの異なる免疫誘導物質１０２ａ、１０２ｂが例示されているが、他の実施形態では、磁性粒子１００の最外面は同一種の免疫誘導物質を含む、或いは二種以上の異なる免疫誘導物質を含んでもよい。また、図２における免疫誘導物質１０２ａ、１０２ｂの配置は例示に過ぎず、免疫誘導物質の配置を限定するものではない。
【００３６】
実施形態の一つでは、免疫誘導物質１０２ａ、１０２ｂは、免疫細胞との接触を容易にするために、磁性粒子１００の最外面に均一に分布させてもよい。別の実施形態では、免疫誘導物質１０２ａ、１０２ｂはシリコンベース層１４０の表面上に修飾することもできる。前記免疫誘導物質１０２ａ、１０２ｂが磁性粒子１００の表面に修飾される方法は、非共有結合、共有結合、アビジン‐ビオチン相互作用、静電吸着、疎水性吸着、またはそれらの組み合わせを含み得るが、これらに限るものではなく、その他の適切な結合方法でもよい。さらに、別の実施形態では、免疫誘導物質１０２ａ、１０２ｂは、カップリング剤によってシリコンベース層１４０の表面上に修飾されてもよい。カップリング剤は、３-グリシジルオキシプロピルトリメトキシシラン（(3-Glycidyloxypropyl)trimethoxysilane）、３-グリシジルオキシプロピルトリエトキシシラン（(3-Glycidyloxypropyl)triethoxysilane）、取りエトキシシラン‐ポリエチレン-グリコール-Ｎ-ヒドロキシスクシンイミド（triethoxysilane-polyethylene-glycol-N-hydroxysuccinimide）或いはこれらの組合せを含み得るが、これらに限らない。
【００３７】
次に、図１および図２を参照すると、ステップＳ２０が実行され、細胞溶液を提供し、該細胞溶液は少なくとも一種の免疫細胞を含む。実施形態の一つでは、免疫細胞は、αβＴ細胞、γδＴ細胞、調節性T細胞、ＮＫ細胞、またはそれらの組み合わせを含み得るが、これらに限定されない。他の実施形態では、免疫細胞は、例えば、γδＴ細胞である。
【００３８】
その後、引き続き図１および図２を参照し、ステップＳ３０が実行され、磁性粒子１００を細胞溶液と接触させて、磁性粒子１００の表面上の少なくとも一種の免疫誘導物質１０２ａ、１０２ｂにより細胞溶液中の少なくとも一種の免疫細胞を活性化および増殖させることができる。実施形態の一つでは、免疫細胞はγδＴ細胞を例とすると、磁性粒子１００の表面上の免疫誘導物質１０２ａ、１０２ｂは、抗ＴＣＲγ／δ抗体（anti-TCR γ/δ）および４−１ＢＢＬでもよい。実施形態の一つでは、前記接触は、ほぼ同数の磁性粒子１００と免疫細胞を混合することによって接触の目的を達成してもよい。
【００３９】
前記免疫細胞の生細胞数の細胞増殖率は、細胞型、個体差、培養環境の違いによって異なる。培養環境に関しては、実際の必要に応じて所望の培養の規模を選択することができ、例えば、小規模培養環境（例えば、６ウェル培養プレート）における免疫細胞の生細胞数の細胞増殖率は、２０〜１２０倍とすることができ、例えば３０〜１１０倍、４０〜１００倍などであるが、これらに限定されない。大規模培養環境（例えば、バイオリアクター（bioreactor)）における免疫細胞の生細胞数の細胞増殖率は、１００〜８０００倍、例えば、５００〜７０００倍、８００〜６０００倍などであり得るが、これらに限定されない。特定の実施形態では、ある種の免疫細胞の生細胞数の細胞増殖率は、数万倍に達することさえあり得る。一般的に、免疫細胞の生細胞数の平均増殖率は２０〜１０００倍であり得る。実施形態の一つでは、免疫細胞の生細胞数の平均増殖率は３０〜９００倍であり得る。別の実施形態では、免疫細胞の生細胞数の平均増殖率は、４０〜８００倍であり得る。
【００４０】
さらに、実施形態の一つでは、磁性粒子１００は残留磁気を有していてもよく、すなわち、印加磁場が除去された後、磁性粒子１００の磁気特性はそれに伴い消失することはなく、なおも磁性を有する。これにより、実施形態の一つにおいて、磁性粒子１００が細胞溶液中に分散されている場合、磁性粒子１００は残留磁気によって一列に配列され得るが、一列のみに限定されるものではなく、配列される磁性粒子１００は、全体の表面積が大きいため、免疫細胞と接触する可能性が高くなる。また、実施形態の一つでは、複数列の磁性粒子１００を免疫細胞と群に凝集させて、免疫細胞の活性化および／または増殖を促進することができる。
【００４１】
前記磁性粒子は、人体内の最も強力な抗原提示細胞（antigen presenting cell, APC）に類似し、さらには樹状細胞（dendritic cell, DC）に類似した多突状表面を有する。したがって、バイオニクスの概念の下では、多突状の磁性粒子は免疫細胞と大きな表面積をもって接触することができ、免疫細胞の活性化および／または増殖に効率的に役立つと考えられる。
【００４２】
以下、具体的な実験例を挙げて、免疫細胞をインビトロ活性化および／または増殖させる方法を具体的に説明する。
【００４３】
実験例１：免疫誘導物質を多突状磁性粒子の表面へ修飾
【００４４】
（1）多突状磁性粒子の表面官能化
【００４５】
まず、平均直径がそれぞれ２．５μｍ、４．５μｍ、８．５μｍであり、電子顕微鏡（１００００倍）で図３Ａ〜図３Ｃに示すような形態を有する本発明で開示する３種類の多突状磁性粒子を用意する。また、平均直径４．５μｍの多突状磁性粒子を例にとり、ヒステリシス曲線解析チャートを図４に示す。一般的に、磁場強度が０のとき、ヒステリシス曲線が一致し、磁化の強さが０のときは常磁性であり、ヒステリシス曲線が重ね合わせることができないときは強磁性である。図４から分かるように、これらの多突状磁性粒子は強磁性を有する。
【００４６】
１グラムの多突状磁性粒子、１００ｍＬの脱イオン水、５００ｍＬのエタノール、３０ｍＬのアンモニア（ＮＨ４ＯＨ）、および０．１ｍＬの３?アミノプロピルトリエトキシシラン（3-Aminopropyltriethoxysilane, APTES）を反応器に入れ、室温下で１時間撹拌反応させた。反応終了後、多突状磁性粒子をマグネットで回収した。次に、反応溶液を除去し、脱イオン水を加えて多突状磁性粒子を洗浄した後、脱イオン水で３回洗浄を繰り返して、表面にアミン基が修飾された多突状磁性粒子を得た。
【００４７】
（２）免疫誘導物質の修飾方法
【００４８】
まず、１００μＬの４−モルホリンエタンスルホン酸（4-Morpholineethanesulfonic acid, MES）緩衝液（２５ｍＭ、ｐＨ５．０）を用いて、上記のような表面にアミン基が修飾された約７×１０７個の多突状磁性粒子を３回洗浄した。次に、２０ｍｇの１-エチル-３-（3-ジメチルアミノプロピル）カルボジイミド塩酸塩（1-ethyl-3-（3-dimethylaminopropyl）carbodiimide hydrochloride, EDC）、２０ｍｇのN-ヒドロキシコハク酸イミドナトリウム塩（N-Hydroxysulfosuccinimide sodium salt, NHS）および４ｍｇのポリアクリル酸（poly acrylic acid, PAA，15 kDa）を４００μＬのＭＥＳ緩衝液に溶解し、次いで洗浄後の多突状磁性粒子と混合し、室温で３０分間反応させた。反応終了後、多突状磁性粒子をマグネットで回収した。
【００４９】
次に、反応溶液を除去し、１００μＬのＭＥＳ緩衝液で多突状磁性粒子を３回洗浄した後、１０μＬの抗ＣＤ３抗体（ebioscience社製）、６０μＬの抗ＣＤ２８抗体（ebioscience社製）、及び１３０μＬのＭＥＳ緩衝液を含む混合溶液を加えて、４℃で一晩反応させた。その後、２００μＬのヒト血清アルブミン（human serum albumin, HSA，Sigma社製）溶液（１０ｍｇ／ｍＬ、ＭＥＳ緩衝液で調製）を添加し、４℃で再び一晩反応させた。
【００５０】
反応終了後、多突状磁性粒子をマグネットで回収した。次に、反応溶液を除去し、０．１％のＨＳＡおよび２ｍＭのエチレンジアミン四酢酸（ethylenediaminetetraacetic acid, EDTA）を含むＰＢＳ緩衝液で各回少なくとも５分間かけて多突状磁性粒子を３回洗浄し、次いで０．１％のＨＳＡを含むＰＢＳ緩衝液で多突状磁性粒子を３回洗浄した。最後に、免疫誘導物質の修飾が完了した多突状磁性粒子を、０．１％のＨＳＡを含有するＰＢＳ緩衝溶液１．７５ｍＬ中に分散させて、濃度４×１０７個／ｍＬの表面に免疫誘導物質が修飾された多突状磁性粒子を得た。
【００５１】
実験２：免疫誘導物質が修飾された多突状磁性粒子によるＴ細胞の活性化および／または増殖
【００５２】
（１）血液からＴ細胞を分離
【００５３】
商品マニュアルに推奨される割合に基づき、１０ｍＬの血液を０．５ｍＬのＴ細胞分離試薬（商品名RosetteSep Human T Cell enrichment cocktail、Stemcell社製）と混合し、２０分間反応させた後、ピペット（pipette）を用いて、２％のウシ胎児血清を含むＰＢＳ緩衝液を等量混合して細胞溶液を得た。次に、１５ｍＬのＴ細胞分離溶液を含む密度勾配遠心分離管に細胞溶液を加え、そして回転速度１２００ｒｃｆで２０分間遠心分離した。その後、細胞上澄み液を新しい遠心分離管に移し、再度回転速度３００ｒｃｆで１０分間遠心分離した。次に、上澄み液を除去した後、２％のウシ胎児血清を含む５ｍＬのＰＢＳ緩衝液で細胞を再構成し、２０ｍＬの赤血球溶解液（商品名RBC lysis buffer、Stemcell社製）を加えて４℃で１０分間反応させて、さらに回転速度３００ｒｃｆで８分間遠心分離した。次に、５ｍＬの細胞培養液（１０％のウシ胎児血清（fetal bovine serum, FBS、BI社製）を含有するＲＰＭＩ１６４０培養液、Gibco社製）で細胞を再構成し、そして回転速度３００ｒｃｆで８分間遠心分離した後、細胞を１回洗浄した。最後に、細胞培養液を用いて細胞を再構成して、高純度（例えば９０〜９７％）のＴ細胞溶液を得た。
【００５４】
（2）Ｔ細胞の刺激と培養
【００５５】
実験例１で得られた５×１０５個の免疫誘導物質が表面に修飾された多突状磁性粒子を０．２ｍＬの細胞培養液で３回洗浄した後、多突状磁性粒子を０．１５ｍＬの細胞培養液に分散させた。次に、実験例２の（１）で得られた５×１０５個のＴ細胞と、培養液中に分散されかつ表面に免疫誘導物質が修飾された多突状磁性粒子とを混合し、総体積が０．５ｍＬとなるように細胞培養液を補って、Ｔ細胞液を得た。また、比較例として、市販の球状磁性粒子（Ｄｙｎａｂｅａｄｓ(R)）と前記実験例２（１）で得られた５×１０５個のＴ細胞を混合してＴ細胞液とした。次に、実験群と比較群のＴ細胞溶液をそれぞれ２４ウェル培養プレート（Corning社製）に入れ、５％の二酸化炭素を含む３７℃のインキュベーター内でＴ細胞を刺激培養した（このときを培養の第０日目と称する）。
【００５６】
その後、培養２日目に細胞培養液０．５ｍＬを加え、培養５日目にピペットを用いてＴ細胞と磁性粒子を散布した。その後、Ｔ細胞と磁性粒子の混合物をマイクロチューブに移し、マイクロチューブをマグネットベース上に置いて磁性粒子をマイクロチューブの管壁に引き付け、免疫誘導物質の刺激を受けたが磁性粒子を含まない懸濁細胞液を６ウェル培養プレートに移した（Corning社製）。次に、前記刺激を受けたが磁性粒子を含まない懸濁細胞溶液の総体積および細胞濃度を測定し、該細胞液濃度を０．５〜１×１０６個／ｍＬに調整し、それを新しい培養プレートに入れて、５％の二酸化炭素を含む３７℃のインキュベーターに戻して培養を続けた。
【００５７】
その後、培養６〜８日目には、ピペットを用いてＴ細胞を均一に分散させた後、細胞液の総体積と細胞濃度を測定し、刺激された後のＴ細胞溶液の濃度を０．５〜１×１０６個/ｍＬに調整した後、インキュベーターに戻して培養を続ける工程を毎日繰り返した。培養９〜１２日目には、ピペットを用いてＴ細胞を均一に分散させ、細胞液の総体積と細胞濃度を測定し、０日目の細胞濃度を対照基準として、９〜１２日目のＴ細胞の平均増殖率を計算する工程を毎日繰り返した。
【００５８】
図５Ａから５Ｄはそれぞれ市販の磁性粒子、平均直径が２．５μｍ、４．５μｍ、および８．５μｍの多突状磁性粒子を使用してＴ細胞の活性化および/または増殖を行った、異なる培養日における細胞数をそれぞれ示し、これらのうち、市販の磁性粒子を比較群として用いた。
【００５９】
図５Ａ〜図５Ｄの結果によれば、９日目には、比較群と比較したＴ細胞の平均増殖倍率は２６．６４であり、平均直径２．５μｍ、４．５μｍおよび８．５μｍの多突状磁性粒子を用いて処理を行った実験群のＴ細胞の平均増殖倍率は、それぞれ２９．２０、３１．３９、および２９．８９であった。また、9日目以降、比較群のＴ細胞の平均増殖率は徐々に減少するか、または横ばいになる傾向があり、一方、実験群のＴ細胞の平均増殖率は増加し続けた。その中でも、４．５μｍの磁性粒子（すなわち、図５（ｃ）に示すもの）で達成できる増殖効率が最も顕著であり、９０以上の増殖倍率に達している。
【００６０】
実験例３：異なる比率の２つの抗体で修飾された多突状磁性粒子によるＴ細胞の活性化および／または増殖
【００６１】
実験例３の操作手順は実験例２と同じであり、主な違いは、実験例３は試験対象として４．５μｍの磁性粒子を用い、免疫誘導物質の修飾割合は抗ＣＤ３抗体と抗ＣＤ２８抗体を１：２、１：６及び１：１０の割合で抗体混合液を調製し、それぞれ前述の４．５μｍの磁性粒子を修飾するのに用いた。本実験例では、市販の球状磁性粒子（Dynabeads(R)）を比較群として同時に用いたが、市販の球状磁性粒子上の抗体の割合は確認できなかった。
【００６２】
図６Ａ〜６Ｄは、それぞれ市販の磁性粒子（Dynabeads(R)）、表面に抗体が修飾されかつ抗ＣＤ３抗体と抗ＣＤ２８抗体の割合がそれぞれ１：２、１：６及び１：１０である多突状磁性粒子を用いてＴ細胞の活性化および/または増殖を行った異なる培養日数での細胞数を示している。図６Ａ〜６Ｄより、比較群と比較して（図６Ａ，Dynabeads(R)）、実験群の表面が異なる割合の抗体で修飾された磁性粒子（図６Ｂ、抗ＣＤ３抗体：抗ＣＤ２８抗体＝１：２。図６Ｃ、抗ＣＤ３抗体：抗ＣＤ２８抗体＝１：６。図６Ｃ、抗ＣＤ３抗体：抗ＣＤ２８抗体＝１：１０）は、どれもＴ細胞を効果的に活性化および／または増殖できることがわかる。
【００６３】
実験例４：活性化および／または増殖したＴ細胞の特性分析
【００６４】
フローサイトメーター（SONY  SA3800）を使用して、前記本発明の多突状磁性粒子の活性化および/または増殖後のＴ細胞の特性分析を行うとともに、２種の市販製品（磁性粒子および修飾抗体を含むが、商品中ではその修飾抗体が抗ＣＤ３抗体と抗ＣＤ２８抗体であることしか示されておらず、修飾抗体の割合は提供されていない）を介して活性化および/または増殖した後のＴ細胞（比較群１及び比較群２）についても比較を行なった。比較群１は市販の製品TransActTM T Cell reagent（Miltenyi Biotec）で活性化および／または増殖したＴ細胞であり、比較群２は市販の製品Dynabeads(R) Human T-Activator CD3/CD28（ThermoFisher））で活性化および／または増殖したＴ細胞である。実験群は、表面に抗体が修飾され、かつ抗ＣＤ３抗体と抗ＣＤ２８抗体の割合が１：６である前述の多突状磁性粒子により活性化および／または増殖されたＴ細胞であり、処理を行っていない第０日目の初動細胞を対照群とした。結果は図７Ａ〜７Ｃに示すとおりである。
【００６５】
図７Ａから図７Ｃを参照すると、比較群１（TransActTM）および比較群２（Dynabeads(R)）と比較して、実験群のＴ細胞（すなわち、本発明の修飾された多突状磁性粒子により活性化および／または増殖されたＴ細胞）は以下の特性を有する：（１）ＣＤ４＋Ｔ細胞とＣＤ８＋Ｔ細胞の割合は１：１に最も近い（図７Ａ）。（２）セントラルメモリーＴ細胞 (central memory T cell, TCM)がエフェクターメモリーＴ細胞（ＴＥＭ）より高い割合を占める（図７Ｂ）。（3）４つの免疫抑制分子（PD-1(programmed cell death-1)、ＣＴＬＡ−４（cytotoxicT-lymphocyte-associated antigen 4）、ＴＩＭ−３（T-cell immunoglobulin and mucin-domain containing-3）およびＬＡＧ−３（lymphocyte-activation gene 3）を有するＴ細胞の総数は最も少なかった（図７Ｃ）。
【００６６】
要約すると、本明細書に公開される磁性粒子は、多突状表面を有し、人体における機能が最も強力な抗原提示細胞に類似し、さらには樹状細胞にまで類似する。したがって、バイオニクスの概念の下では、多突状磁性粒子は免疫細胞と大きな表面積で接触することができ、これは免疫細胞の活性化および／または免疫細胞数の増加の効率に役立つと考えられる。
【００６７】
さらに、本発明の実施形態の磁性粒子は、その表面に特定の種類の免疫誘導物質を設計および修飾することによって、磁性粒子をγδＴ細胞の活性化と増殖に応用することができ、それによってγδＴ細胞に応用できる関連製品が乏しいという課題を克服することができる。例えば、実施形態の一つでは、全血から分離された末梢血単核細胞（peripheral blood mononuclear cell, PBMC）を供給源として、免疫誘導物質で修飾された多突状磁性ビーズを使用すると、γδＴ細胞の増殖倍率を約１．２〜３．５倍に高めることができる。さらに、磁性粒子は磁性と特定の免疫誘導物質を有するので、迅速な分離と免疫誘発反応という利点を有し、これにより免疫細胞を癌免疫療法などの技術の研究と発展に応用することに役立つ。
【００６８】
以上のように、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００６９】
１００：磁性粒子
１０２ａ、１０２ｂ：免疫誘導物質
１１０：多突状コポリマーコア
１１２：突起物
１２０：ポリマー層
１３０：磁性体層
ｈ：平均高さ
【図１】
2019110902.tif 000003
【図２】
2019110902.tif 000004
【図３】
2019110902.tif 000005
【図４】
2019110902.tif 000006
【図５−１】
2019110902.tif 000007
【図５−２】
2019110902.tif 000008
【図６−１】
2019110902.tif 000009
【図６−２】
2019110902.tif 000010
【図７−１】
2019110902.tif 000011
【図７−２】
2019110902.tif 000012
【手続補正書】
【提出日】平成31年3月29日(2019.3.29)
【手続補正１】
【補正対象書類名】明細書
【補正対象項目名】００３５
【補正方法】変更
【補正の内容】
【００３５】
実施形態の一つでは、免疫誘導物質１０２ａ、１０２ｂは、免疫応答を誘発することができる任意の物質でもよく、特定の種類のペプチド、タンパク質またはフラグメントを含み得るが、これらに限定されない。実施形態の一つでは、増殖および／または活性化する免疫細胞の種類に対して、特定の種類の抗体を免疫誘導物質１０２ａ、１０２ｂとして選択することができる。例えば、免疫誘導物質１０２ａ、１０２ｂは、抗ＣＤ３抗体（anti-CD3）、抗ＣＤ２８抗体（anti-CD28）、抗ＴＣＲγ／δ抗体（anti-TCR γ/δ）、抗ＣＤ８３抗体（anti-CD83）、抗ＣＤ１３７抗体（anti-CD137）、４−１ＢＢＬ（４−１ＢＢリガンド（Ligand）、またはＣＤ１３７リガンド）、抗ＣＤ２抗体（anti-CD2）、抗ＣＤ３３５抗体（anti-CD335）またはこれらの組み合わせを含んでもよい。実施形態の一つでは、Ｔ細胞を活性化するために、免疫誘導物質１０２ａ、１０２ｂの選択として、抗ＣＤ３抗体および抗ＣＤ２８抗体などの少なくとも二種の異なる抗体を含んでもよいが、これに限定されない。特に注意すべきこととして、図２には２つの異なる免疫誘導物質１０２ａ、１０２ｂが例示されているが、他の実施形態では、磁性粒子１００の最外面は同一種の免疫誘導物質を含む、或いは二種以上の異なる免疫誘導物質を含んでもよい。また、図２における免疫誘導物質１０２ａ、１０２ｂの配置は例示に過ぎず、免疫誘導物質の配置を限定するものではない。
【手続補正２】
【補正対象書類名】明細書
【補正対象項目名】００６２
【補正方法】変更
【補正の内容】
【００６２】
図６Ａ〜６Ｄは、それぞれ市販の磁性粒子（Dynabeads(R)）、表面に抗体が修飾されかつ抗ＣＤ３抗体と抗ＣＤ２８抗体の割合がそれぞれ１：２、１：６及び１：１０である多突状磁性粒子を用いてＴ細胞の活性化および/または増殖を行った異なる培養日数での細胞数を示している。図６Ａ〜６Ｄより、比較群と比較して（図６Ａ，Dynabeads(R)）、実験群の表面が異なる割合の抗体で修飾された磁性粒子（図６Ｂ、抗ＣＤ３抗体：抗ＣＤ２８抗体＝１：２。図６Ｃ、抗ＣＤ３抗体：抗ＣＤ２８抗体＝１：６。図６Ｄ、抗ＣＤ３抗体：抗ＣＤ２８抗体＝１：１０）は、どれもＴ細胞を効果的に活性化および／または増殖できることがわかる。
【外国語明細書】
2019110902000001.pdf